(57)【特許請求の範囲】
【請求項１】
下記一般式（Ｉ）で表される化合物および下記一般式（ＩＩ）で表される化合物を含有することを特徴とする重合性液晶組成物。
一般式（Ｉ）
【化１】
0005889031.tif 000046
〔一般式（Ｉ）および（ＩＩ）中、Ｐはそれぞれ独立に下記の一般式（Ｐ−１）で表される重合性官能基を表し、Ｓｐはそれぞれ独立に下記一般式（Ｓｐ−１）で表される二価の連結基または単結合を表し、Ａ、Ｂ、Ｃ、Ｄ、Ｅ、ＦおよびＧはそれぞれ独立に下記一般式ＩＩＩａ、ＩＩＩｂおよびＩＩＩｃから選ばれる二価の連結基を表す。但し、Ｄ、Ｅ、ＦおよびＧのうち少なくとも２つは、下記一般式ＩＩＩａまたは一般式ＩＩＩｂで表される二価の連結基を表す。
【化２】
0005889031.tif 000047
（一般式（Ｐ−１）中、Ｒ11は水素原子またはメチル基を表す。）
【化３】
0005889031.tif 000048
（一般式（Ｓｐ−１）中、Ｒ41は、置換もしくは無置換のアルキレン基、置換もしくは無置換のアルケニレン基、または置換もしくは無置換のアルキニレン基を表す。Ｚ41は、−Ｏ−、−Ｓ−、−ＣＯ−、−ＣＯ−Ｏ−、−Ｏ−ＣＯ−、−Ｓ−ＣＯ−、−ＣＯ−Ｓ−、−Ｏ−ＣＯ−Ｏ−、−ＣＯ−ＮＲ51−、−ＮＲ51−ＣＯ−、−ＣＲ51＝Ｎ−、−Ｎ＝ＣＲ51−または単結合を表す（Ｒ51は、水素原子または炭素原子数１〜１２のアルキル基を表す）。ｍは１〜６のいずれかの整数を表し、ｍが２以上の整数であるとき、一般式（Ｓｐ−１）内に存在する複数のＲ41は互いに同一であっても異なっていてもよく、一般式（Ｓｐ−１）内に存在する複数のＺ41は互いに同一であっても異なっていてもよい。）
【化４】
0005889031.tif 000049
（一般式ＩＩＩａ、ＩＩＩｂおよびＩＩＩｃ中、Ｒa、Ｒb及びＲcはそれぞれ独立にメチル基、メトキシ基、トリフルオロメチル基または塩素原子を表し、ｎａ、ｎｂ及びｎｃはそれぞれ独立に０〜４の整数を表す。ｎａ、ｎｂ及びｎｃがそれぞれ２以上の整数である場合、複数存在するＲa、Ｒb及びＲcはそれぞれ同一であっても異なっていてもよい。）〕
【請求項２】
前記一般式（ＩＩ）中、ＤおよびＥが前記一般式ＩＩＩａで表される二価の連結基であることを特徴とする請求項１に記載の重合性液晶組成物。
【請求項３】
前記一般式（ＩＩ）中、Ｆが前記一般式ＩＩＩｂで表される二価の連結基であることを特徴とする請求項１または２に記載の重合性液晶組成物。
【請求項４】
前記一般式（Ｉ）で表される化合物に対し、前記一般式（ＩＩ）で表される化合物を０．１〜１０質量％含むことを特徴とする請求項１〜３のいずれか一項に記載の重合性液晶組成物。
【請求項５】
前記一般式（Ｉ）で表される化合物に対し、前記一般式（ＩＩ）で表される化合物を０．１〜５質量％含むことを特徴とする請求項１〜３のいずれか一項に記載の重合性液晶組成物。
【請求項６】
さらに、少なくとも１種の重合開始剤を含有することを特徴とする請求項１〜５のいずれか一項に記載の重合性液晶組成物。
【請求項７】
さらに、少なくとも１種のキラル化合物を含有することを特徴とする請求項１〜６のいずれか一項に記載の重合性液晶組成物。
【請求項８】
請求項１〜７のいずれか一項に記載の重合性液晶組成物を重合させる工程を含むことを特徴とする高分子材料の製造方法。
【請求項９】
紫外線を照射することにより前記重合を行うことを特徴とする請求項８に記載の高分子材料の製造方法。
【請求項１０】
請求項１〜７のいずれか一項に記載の重合性液晶組成物を、重合してなることを特徴とする高分子材料。
【請求項１１】
請求項１０に記載の高分子材料を少なくとも１種含有することを特徴とするフィルム。
【請求項１２】
請求項７に記載の重合性液晶組成物のコレステリック液晶相を固定してなることを特徴とするフィルム。
【請求項１３】
光学異方性を示すことを特徴とする請求項１１または１２に記載のフィルム。
【請求項１４】
選択反射特性を示すことを特徴とする請求項１１〜１３のいずれか一項に記載のフィルム。
【請求項１５】
赤外線波長域に選択反射特性を示すことを特徴とする請求項１１〜１４のいずれか一項に記載のフィルム。
【発明の詳細な説明】
【技術分野】
【０００１】
本発明は、光学異方性フィルム、遮熱フィルム等の種々の光学部材の材料をはじめとして、様々な用途において有用な重合性液晶組成物、高分子材料とその製造方法及びこれらを利用したフィルムに関する。
【背景技術】
【０００２】
液晶材料は、位相差板、偏光素子、選択反射膜、カラーフィルタ、反射防止膜、視野角補償膜、ホログラフィー、配向膜などの多くの工業分野に利用されている（非特許文献１）。中でも、重合性液晶化合物（Ｉ−１）は、そのシンプルな構造ゆえに汎用性が高く、多くの用途に用いられている（例えば特許文献１〜６）。
【化１】
0005889031.tif 000002
【先行技術文献】
【特許文献】
【０００３】
【特許文献１】特開２０１０−８４０３２号公報
【特許文献２】特開２００９−２８６９７６号公報
【特許文献３】特開２００９−１８６７８５号公報
【特許文献４】特開２００９−１８４９７４号公報
【特許文献５】特開２００９−８６２６０号公報
【特許文献６】特表２００２−５３６５２９号公報
【非特許文献】
【０００４】
【非特許文献１】Ｄ．Ｊ．Ｂｒｏｅｒ，  Ｇ．Ｎ．Ｍｏｌ，  Ｊ．Ａ．Ｍ．Ｍ．Ｖａｎ  Ｈａａｒｅｎ，  ａｎｄ  Ｊ．Ｌｕｂ  Ａｄｖ．  Ｍａｔｅｒ．，  １１，  ５７３（１９９９）
【発明の概要】
【発明が解決しようとする課題】
【０００５】
しかしながら、重合性液晶（Ｉ−１）は結晶性が非常に高く、重合性液晶（Ｉ−１）単独、もしくは、重合性液晶（Ｉ−１）を含む組成物は、塗布工程で容易に結晶が析出してしまうことが問題となっている（例えば特許文献４参照）。そのため、重合性液晶（Ｉ−１）の結晶析出抑制に効果のある添加剤の開発が望まれている。
【０００６】
重合性液晶（Ｉ−１）の性能を損なうことなく、結晶析出を抑制するためには、一般的に液晶材料を添加剤として提供することが望ましいと考えられている。例えば、特許文献２〜４には、（メタ）アクリロイル基を分子の末端に２つ有する（メタ）アクリレート化合物を重合性液晶（Ｉ−１）と併用した組成物を、特許文献６には、重合性液晶（Ｉ−１）の調製時に（メタ）アクリロイル基とアルキル基を分子の両末端に有するランダム混合物として調製した組成物を用いている。しかしながら、これらの文献に記載の組成物は、塗布後の結晶析出の抑制の観点からは満足のいくものではなかった。
【０００７】
本発明が解決しようとする課題は、重合性液晶（Ｉ−１）およびそれに類似する重合性液晶を含み、塗布後の結晶析出が抑制できる重合性液晶組成物を提供することにある。
【化２】
0005889031.tif 000003
【課題を解決するための手段】
【０００８】
本発明者らは鋭意検討を重ねた結果、重合性液晶（Ｉ−１）およびそれに類似する重合性液晶と特定の構造を有する化合物を含む重合性液晶組成物を用いれば従来技術の課題を解決し得ることを見出した。すなわち、上記課題を解決するための手段として、以下の本発明を提供するに至った。
【０００９】
［１］  下記一般式（Ｉ）で表される化合物および下記一般式（ＩＩ）で表される化合物を含有することを特徴とする重合性液晶組成物。
【化３】
0005889031.tif 000004
〔一般式（Ｉ）および（ＩＩ）中、Ｐはそれぞれ独立に下記の一般式（Ｐ−１）〜（Ｐ−５）のいずれかで表される重合性官能基を表し、Ｓｐはそれぞれ独立に下記一般式（Ｓｐ−１）で表される二価の連結基または単結合を表し、Ａ、Ｂ、Ｃ、Ｄ、Ｅ、ＦおよびＧはそれぞれ独立に下記一般式ＩＩＩａ、ＩＩＩｂおよびＩＩＩｃから選ばれる二価の連結基を表す。但し、Ｄ、Ｅ、ＦおよびＧのうち少なくとも２つは、下記一般式ＩＩＩａまたは一般式ＩＩＩｂで表される二価の連結基を表す。
【化４】
0005889031.tif 000005
（一般式（Ｐ−１）〜（Ｐ−５）中、Ｒ11〜Ｒ13はそれぞれ独立に水素原子またはメチル基を表す。）
【化５】
0005889031.tif 000006
（一般式（Ｓｐ−１）中、Ｒ41は、置換もしくは無置換のアルキレン基、置換もしくは無置換のアルケニレン基、または置換もしくは無置換のアルキニレン基を表す。Ｚ41は、−Ｏ−、−Ｓ−、−ＣＯ−、−ＣＯ−Ｏ−、−Ｏ−ＣＯ−、−Ｓ−ＣＯ−、−ＣＯ−Ｓ−、−Ｏ−ＣＯ−Ｏ−、−ＣＯ−ＮＲ51−、−ＮＲ51−ＣＯ−、−ＣＲ51＝Ｎ−、−Ｎ＝ＣＲ51−または単結合を表す（Ｒ51は、水素原子または炭素原子数１〜１２のアルキル基を表す）。ｍは１〜６のいずれかの整数を表し、ｍが２以上の整数であるとき、一般式（Ｓｐ−１）内に存在する複数のＲ41は互いに同一であっても異なっていてもよく、一般式（Ｓｐ−１）内に存在する複数のＺ41は互いに同一であっても異なっていてもよい。）
【化６】
0005889031.tif 000007
（一般式ＩＩＩａ、ＩＩＩｂおよびＩＩＩｃ中、Ｒa、Ｒb及びＲcはそれぞれ独立に置換基を表し、ｎａ、ｎｂ及びｎｃはそれぞれ独立に０〜４の整数を表す。ｎａ、ｎｂ及びｎｃがそれぞれ２以上の整数である場合、複数存在するＲa、Ｒb及びＲcはそれぞれ同一であっても異なっていてもよい。）〕
［２］  ［１］に記載の重合性液晶組成物は、前記一般式（Ｉ）で表される化合物に対し、前記一般式（ＩＩ）で表される化合物を０．１〜１０質量％含むことが好ましい。
［３］  ［１］に記載の重合性液晶組成物は、前記一般式（Ｉ）で表される化合物に対し、前記一般式（ＩＩ）で表される化合物を０．１〜５質量％含むことが好ましい。
［４］  ［１］〜［３］のいずれか一項に記載の重合性液晶組成物は、さらに、少なくとも１種の重合開始剤を含有することが好ましい。
［５］  ［１］〜［４］のいずれか一項に記載の重合性液晶組成物は、さらに、少なくとも１種のキラル化合物を含有することが好ましい。
［６］  ［１］〜［５］のいずれか一項に記載の重合性液晶組成物を重合させる工程を含むことを特徴とする高分子材料の製造方法。
［７］  ［６］に記載の高分子材料の製造方法は、紫外線を照射することにより前記重合を行うことが好ましい。
［８］  ［１］〜［５］のいずれか一項に記載の重合性液晶組成物を、重合してなることを特徴とする高分子材料。
［９］  ［８］に記載の高分子材料を少なくとも１種含有することを特徴とするフィルム。
［１０］  ［５］に記載の重合性液晶組成物のコレステリック液晶相を固定してなることを特徴とするフィルム。
［１１］  ［９］または［１０］に記載のフィルムは、光学異方性を示すことが好ましい。
［１２］  ［９］〜［１１］のいずれか一項に記載のフィルムは、選択反射特性を示すことが好ましい。
［１３］  ［９］〜［１２］のいずれか一項に記載のフィルムは、赤外線波長域に選択反射特性を示すことが好ましい。
【発明の効果】
【００１０】
本発明の重合性液晶組成物では、重合性液晶（Ｉ−１）およびそれに類似する重合性液晶の塗布後の結晶析出抑制に効果がある。汎用性の高い重合性液晶（Ｉ−１）の結晶析出抑制に効果があることから、重合性液晶（Ｉ−１）を用いた重合性組成物、高分子材料およびフィルムは、様々な用途に用いることが可能である。
【発明を実施するための形態】
【００１１】
以下、本発明について詳細に説明する。
以下に記載する構成要件の説明は、本発明の代表的な実施態様や具体例に基づいてなされることがあるが、本発明はそのような実施態様や具体例に限定されるものではない。なお、本明細書において「〜」を用いて表される数値範囲は、「〜」の前後に記載される数値を下限値及び上限値として含む範囲を意味する。
【００１２】
本発明の重合性液晶組成物は、下記一般式（Ｉ）で表される化合物および一般式（ＩＩ）で表される化合物を含有することを特徴とする。
【００１３】
【化７】
0005889031.tif 000008
〔一般式（Ｉ）および（ＩＩ）中、Ｐはそれぞれ独立に下記の一般式（Ｐ−１）〜（Ｐ−５）のいずれかで表される重合性官能基を表し、Ｓｐはそれぞれ独立に下記一般式（Ｓｐ−１）で表される二価の連結基または単結合を表し、Ａ、Ｂ、Ｃ、Ｄ、Ｅ、ＦおよびＧはそれぞれ独立に下記一般式ＩＩＩａ、ＩＩＩｂおよびＩＩＩｃから選ばれる二価の連結基を表す。但し、Ｄ、Ｅ、ＦおよびＧのうち少なくとも２つは、下記一般式ＩＩＩａまたは一般式ＩＩＩｂで表される二価の連結基を表す。
【化８】
0005889031.tif 000009
（一般式（Ｐ−１）〜（Ｐ−５）中、Ｒ11〜Ｒ13はそれぞれ独立に水素原子またはメチル基を表す。）
【化９】
0005889031.tif 000010
（一般式（Ｓｐ−１）中、Ｒ41は、置換もしくは無置換のアルキレン基、置換もしくは無置換のアルケニレン基、または置換もしくは無置換のアルキニレン基を表す。Ｚ41は、−Ｏ−、−Ｓ−、−ＣＯ−、−ＣＯ−Ｏ−、−Ｏ−ＣＯ−、−Ｓ−ＣＯ−、−ＣＯ−Ｓ−、−Ｏ−ＣＯ−Ｏ−、−ＣＯ−ＮＲ51−、−ＮＲ51−ＣＯ−、−ＣＲ51＝Ｎ−、−Ｎ＝ＣＲ51−または単結合を表す（Ｒ51は、水素原子または炭素原子数１〜１２のアルキル基を表す）。ｍは１〜６のいずれかの整数を表し、ｍが２以上の整数であるとき、一般式（Ｓｐ−１）内に存在する複数のＲ41は互いに同一であっても異なっていてもよく、一般式（Ｓｐ−１）内に存在する複数のＺ41は互いに同一であっても異なっていてもよい。）
【化１０】
0005889031.tif 000011
（一般式ＩＩＩａ、ＩＩＩｂおよびＩＩＩｃ中、Ｒa、Ｒb及びＲcはそれぞれ独立に置換基を表し、ｎａ、ｎｂ及びｎｃはそれぞれ独立に０〜４の整数を表す。ｎａ、ｎｂ及びｎｃがそれぞれ２以上の整数である場合、複数存在するＲa、Ｒb及びＲcはそれぞれ同一であっても異なっていてもよい。）〕
【００１４】
１．重合性液晶化合物
前記一般式（Ｉ）で表される化合物及び前記一般式（ＩＩ）で表される化合物について、以下説明する。
【００１５】
（１−１）一般式（ＩＩ）で表される化合物
まず、下記一般式（ＩＩ）で表される化合物の構造について説明する。
一般式（ＩＩ）
Ｐ−Ｓｐ−Ｄ−Ｅ−Ｆ−Ｇ−Ｓｐ−Ｐ
【００１６】
前記一般式（ＩＩ）で表される化合物は、重合性液晶化合物である。
前記一般式（ＩＩ）中、Ｐはそれぞれ独立に、下記の式（Ｐ−１）〜式（Ｐ−５）で表される重合性官能基を表す。ここでいう重合性官能基とは、重合に直接関与する基（例えばＣＨ2＝ＣＨ−）のみからなるものと、重合に直接関与する基（例えばＣＨ2＝ＣＨ−）とそれに結合している官能基（例えば−ＣＯ−、−ＣＯ−Ｏ−、−Ｏ−）から構成されるものの両方を包含する概念である。重合性官能基としては、ラジカル重合又はカチオン重合可能な重合性官能基が好ましい。
【００１７】
【化１１】
0005889031.tif 000012
前記式（Ｐ−１）〜（Ｐ−５）中、Ｒ11〜Ｒ13はそれぞれ、水素原子またはメチル基を表し、水素原子であることが好ましい。
【００１８】
前記一般式（ＩＩ）で表される化合物では、Ｐは前記一般式（Ｐ−１）〜（Ｐ−５）のいずれかで表される重合性官能基の中でも、前記一般式（Ｐ−１）で表される重合性官能基であることが好ましい。
【００１９】
前記一般式（ＩＩ）で表される化合物では、２つのＰは同一であることが好ましい。
【００２０】
前記一般式（ＩＩ）中、Ｓｐはそれぞれ独立に下記一般式（Ｓｐ−１）で表される二価の連結基または単結合を表す。なお、下記一般式（Ｓｐ−１）で表される二価の連結基はスペーサーとも言われることがある。
前記一般式（ＩＩ）中、Ｓｐはいずれも下記一般式（Ｓｐ−１）で表される連結基であることが好ましい。
【００２１】
【化１２】
0005889031.tif 000013
前記一般式（Ｓｐ−１）中、Ｒ41は、置換もしくは無置換のアルキレン基、置換もしくは無置換のアルケニレン基、または置換もしくは無置換のアルキニレン基を表す。Ｚ41は、−Ｏ−、−Ｓ−、−ＣＯ−、−ＣＯ−Ｏ−、−Ｏ−ＣＯ−、−Ｓ−ＣＯ−、−ＣＯ−Ｓ−、−Ｏ−ＣＯ−Ｏ−、−ＣＯ−ＮＲ51−、−ＮＲ51−ＣＯ−、−ＣＲ51＝Ｎ−、−Ｎ＝ＣＲ51−または単結合を表す（Ｒ51は、水素原子または炭素原子数１〜１２のアルキル基を表す）。ｍは１〜６のいずれかの整数を表し、ｍが２以上の整数であるとき、Ｓｐ内に存在する複数のＲ41は互いに同一であっても異なっていてもよく、Ｓｐ内に存在する複数のＺ41は互いに同一であっても異なっていてもよい。
【００２２】
前記一般式（Ｓｐ−１）において、Ｒ41は、置換もしくは無置換のアルキレン基、置換もしくは無置換のアルケニレン基、または置換もしくは無置換のアルキニレン基を表す。
前記一般式（ＩＩ）で表される化合物では、Ｒ41がとりうるアルキレン基は、直鎖状であっても分岐状であってもよく、直鎖状であることが好ましい。Ｒ41がとりうるアルキレン基の炭素原子数は１〜１２であることが好ましく、２〜８であることがさらに好ましく、２〜６であることがさらにより好ましい。
前記一般式（ＩＩ）で表される化合物では、Ｒ41がとりうるアルケニレン基とアルキニレン基は、それぞれ直鎖状であっても分岐状であってもよく、直鎖状であることが好ましい。Ｒ41がとりうるアルケニレン基とアルキニレン基の炭素原子数は、それぞれ２〜１２であることが好ましく、２〜８であることがさらに好ましく、２〜６であることがさらにより好ましい。
前記一般式（ＩＩ）で表される化合物では、Ｒ41がとりうるアルキレン基、アルケニレン基、アルキニレン基が有していてもよい置換基として、例えば、フッ素原子、塩素原子、シアノ基、炭素原子数１〜４のアルコキシ基を挙げることができる。アルコキシ基は直鎖状であっても分岐状であってもよく、例えばメトキシ基、エトキシ基を挙げることができる。
前記一般式（ＩＩ）で表される化合物では、Ｒ41としては、置換もしくは無置換のアルキレン基が好ましく、無置換のアルキレン基がより好ましく、炭素原子数２〜８の無置換のアルキレン基がさらに好ましく、炭素原子数２〜６の無置換のアルキレン基がさらにより好ましく、炭素数３〜５のアルキレン基がさらにより特に好ましい。
【００２３】
前記一般式（Ｓｐ−１）において、Ｚ41は、−Ｏ−、−Ｓ−、−ＣＯ−、−ＣＯ−Ｏ−、−Ｏ−ＣＯ−、−Ｓ−ＣＯ−、−ＣＯ−Ｓ−、−Ｏ−ＣＯ−Ｏ−、−ＣＯ−ＮＲ51−、−ＮＲ51−ＣＯ−、−ＣＲ51＝Ｎ−、−Ｎ＝ＣＲ51−または単結合を表す。
Ｒ51は、水素原子または炭素原子数１〜１２のアルキル基を表す。
前記一般式（ＩＩ）で表される化合物では、Ｒ51がとりうるアルキル基は、直鎖状、分枝状のいずれであってもよく、炭素原子数は１〜６であることが好ましく、１〜４であることがより好ましく、メチル基やエチル基を採用することが特に好ましい。Ｒ51がとりうるアルキル基は置換されていてもよく、置換されている場合の置換基としては、例えばフッ素原子、塩素原子、シアノ基を挙げることができる。
前記一般式（ＩＩ）で表される化合物では、Ｒ51としては、水素原子または炭素数１〜４のアルキル基が好ましく、水素原子またはメチル基がより好ましく、水素原子がさらにより好ましい。
前記一般式（ＩＩ）で表される化合物では、Ｚ41としては、−Ｏ−、−Ｓ−、−ＣＯ−、−ＣＯ−Ｏ−、−Ｏ−ＣＯ−、−Ｓ−ＣＯ−、−ＣＯ−Ｓ−が好ましく、−Ｏ−、−Ｓ−がより好ましく、−Ｏ−が特に好ましい。
【００２４】
上記一般式（Ｓｐ−１）において、ｍは１〜６のいずれかの整数を表す。
前記一般式（ＩＩ）で表される化合物では、ｍは１〜４のいずれかの整数であることが好ましく、１〜３のいずれかの整数であることがより好ましい。
ｍが２以上の整数であるとき、Ｓｐ内に存在する複数のＲ41は互いに同一であっても異なっていてもよく、Ｓｐ内に存在する複数のＺ41は互いに同一であっても異なっていてもよい。前記一般式（ＩＩ）で表される化合物では、ｍが２以上の整数であるとき、Ｓｐ内に存在する複数のＲ41は互いに同一であることが好ましく、複数のＺ41は互いに同一であることが好ましい。
【００２５】
前記一般式（ＩＩ）で表される化合物では、好ましいＳｐとして、置換もしくは無置換のアルキレンオキシ基を含む連結基を挙げることができる。例えば、アルキレンオキシ基、アルキレンオキシアルキレンオキシ基、アルキレンオキシアルキレンオキシアルキレンオキシ基を好ましく採用することができる。その中でも、前記一般式（ＩＩ）で表される化合物では、Ｓｐはアルキレンオキシ基であることがより好ましい。なお、Ｓｐが置換もしくは無置換のアルキレンオキシ基を含む連結基である場合におけるアルキレン基の好ましい範囲は、Ｒ51がアルキル基を表すときのアルキル基の好ましい範囲に準ずる。
【００２６】
前記一般式（ＩＩ）で表される化合物では、２つのＳｐが同一であることが好ましい。
【００２７】
前記一般式（ＩＩ）中、Ｄ、Ｅ、Ｆ及びＧはそれぞれ独立に、下記一般式ＩＩＩａ、ＩＩＩｂおよびＩＩＩｃから選ばれる二価の連結基を表す。但し、Ｄ、Ｅ、ＦおよびＧのうち少なくとも２つは、下記一般式ＩＩＩａまたは一般式ＩＩＩｂで表される二価の連結基を表す。
【００２８】
【化１３】
0005889031.tif 000014
前記一般式ＩＩＩａ、ＩＩＩｂおよびＩＩＩｃ中、Ｒa、Ｒb及びＲcはそれぞれ置換基を表す。Ｒa、Ｒb及びＲcがとりうる置換基としては、例えば、炭素原子数１〜４のアルキル基、炭素原子数１〜４のアルコキシ基、炭素原子数２〜５のアルコキシカルボニル基、炭素原子数２〜５のアシルオキシ基、炭素原子数２〜４のアシル基、炭素原子数２〜５のアミド基、シアノ基、アミノ基、水酸基、またはハロゲン原子を挙げることができる。
ここでいうＲa、Ｒb及びＲcがとりうるアルキル基、ならびにアルコキシ基、アルコキシカルボニル基、アシルオキシ基、アシル基およびアミド基のアルキル部分は、直鎖状であっても分枝状であってもよい。Ｒa、Ｒb及びＲcがとりうるアルキル基、ならびにアルコキシ基、アルコキシカルボニル基、アシルオキシ基、アシル基およびアミド基のアルキル部分は、さらに置換基（好ましくはハロゲン原子）を有していてもよく、該置換基としては例えばメチル基、エチル基、トリフルオロメチル基を挙げることができる。
Ｒa、Ｒb及びＲcがとりうるハロゲン原子としては、フッ素原子、塩素原子、臭素原子、ヨウ素原子を挙げることができ、前記一般式（ＩＩ）で表される化合物ではフッ素原子、塩素原子、臭素原子が好ましい。
前記一般式（ＩＩ）で表される化合物では、Ｒa、ＲbおよびＲcとしては、メチル基、エチル基、トリフルオロメチル基、メトキシ基、エトキシ基、メトキシカルボニル基、エトキシカルボニル基、アセチルオキシ基、プロピオニルオキシ基、メチルアミド基、エチルアミド基、シアノ基、フッ素原子、塩素原子、臭素原子を好ましい例として挙げることができる。その中でも、メチル基、メトキシ基、トリフルオロメチル基、塩素原子がより好ましく、メチル基が特に好ましい。
【００２９】
前記一般式ＩＩＩａ、ＩＩＩｂおよびＩＩＩｃ中、ｎａ、ｎｂ及びｎｃはそれぞれ独立に０〜４の整数を表す。
前記一般式（ＩＩ）で表される化合物では、ｎａは０〜２の整数であることが好ましく、０または１であることがより好ましく、０であることが特に好ましいい。
前記一般式（ＩＩ）で表される化合物では、ｎｂは０〜２の整数であることが好ましく、０または１であることがより好ましく、１であることが特に好ましい。
前記一般式（ＩＩ）で表される化合物では、ｎｃは０〜２の整数であることが好ましく、０または１であることがより好ましく、０であることが特に好ましい。
【００３０】
前記一般式ＩＩＩａ、ＩＩＩｂおよびＩＩＩｃ中、Ｄ、Ｅ、ＦおよびＧのうち少なくとも２つは、前記一般式ＩＩＩａまたは一般式ＩＩＩｂで表される二価の連結基を表す。
前記一般式（ＩＩ）で表される化合物では、Ｄ、Ｅ、ＦおよびＧのうち少なくとも３つが前記一般式ＩＩＩａまたは一般式ＩＩＩｂで表される二価の連結基であることが好ましい。
【００３１】
前記一般式（ＩＩ）で表される化合物では、Ｄ、Ｅ、ＦおよびＧのうち２つが前記一般式ＩＩＩａで表される二価の連結基であることが好ましい。
前記一般式（ＩＩ）で表される化合物が前記一般式ＩＩＩａで表される二価の連結基を有する場合、Ｄ、ＥおよびＦのうち少なくとも一つが前記一般式ＩＩＩａで表される二価の連結基であることが好ましく、ＤおよびＥのうち少なくとも一つが前記一般式ＩＩＩａで表される二価の連結基であることがより好ましく、ＤおよびＥが前記一般式ＩＩＩａで表される二価の連結基であることが特に好ましい。
【００３２】
前記一般式（ＩＩ）で表される化合物では、Ｄ、Ｅ、ＦおよびＧのうち少なくとも１つが前記一般式ＩＩＩｂで表される二価の連結基であることが好ましい。
前記一般式（ＩＩ）で表される化合物が前記一般式ＩＩＩｂで表される二価の連結基を有する場合、Ｆが前記一般式ＩＩＩｂで表される二価の連結基であることが好ましい。
【００３３】
前記一般式（ＩＩ）で表される化合物では、Ｄ、Ｅ、ＦおよびＧのうち前記一般式ＩＩＩｃで表される二価の連結基が２つ以下であることが好ましく、０または１つであることがより好ましい。
前記一般式（ＩＩ）で表される化合物が前記一般式ＩＩＩｃで表される二価の連結基を有する場合、ＦおよびＧのうち少なくとも一方が前記一般式ＩＩＩｃで表される二価の連結基であることが好ましく、少なくともＧが前記一般式ＩＩＩｃで表される二価の連結基であることがより好ましい。
【００３４】
以下に、前記一般式（ＩＩ）で表される化合物の具体例を挙げるが、一般式（ＩＩ）で表される化合物の範囲はこれらの具体例によって限定的に解釈されるべきものではない。
【００３５】
【化１４】
0005889031.tif 000015
【００３６】
【化１５】
0005889031.tif 000016
【００３７】
【化１６】
0005889031.tif 000017
【００３８】
【化１７】
0005889031.tif 000018
【００３９】
【化１８】
0005889031.tif 000019
【００４０】
【化１９】
0005889031.tif 000020
【００４１】
【化２０】
0005889031.tif 000021
【００４２】
【化２１】
0005889031.tif 000022
【００４３】
【化２２】
0005889031.tif 000023
【００４４】
【化２３】
0005889031.tif 000024
【００４５】
【化２４】
0005889031.tif 000025
【００４６】
【化２５】
0005889031.tif 000026
【００４７】
【化２６】
0005889031.tif 000027
【００４８】
【化２７】
0005889031.tif 000028
【００４９】
【化２８】
0005889031.tif 000029
【００５０】
【化２９】
0005889031.tif 000030
【００５１】
【化３０】
0005889031.tif 000031
【００５２】
【化３１】
0005889031.tif 000032
【００５３】
前記一般式（ＩＩ）で表される化合物は、種々の合成法を組み合わせることにより合成することができる。例えば、以下のスキーム１にしたがって合成することができる。
【化３２】
0005889031.tif 000033
【００５４】
スキーム１におけるＰ、Ｓｐ、Ｒa、Ｒc、ｎａ、ｎｃの定義は、前記一般式（ＩＩ）におけるＰ、Ｓｐ、Ｒa、Ｒc、ｎａ、ｎｃの定義と同じである。
スキーム１では、まずフェノール誘導体Ａと脱離基を有する連結鎖とを反応させ、一方の水酸基だけが連結基と結合した化合物Ｂを合成する。次に、Ｂとカルボン酸Ｃとを縮合させることによって、前記一般式（ＩＩ）で表される化合物を合成する。この反応自体は公知の反応であり、公知の条件を適宜選択して採用することができる。反応終了後は、通常の後処理と精製を行うことにより、前記一般式（ＩＩ）で表される化合物を取得することができる。精製法としては、例えば再結晶やカラムクロマトグラフィーを挙げることができる。以上の反応条件は、適宜改変して最適化を図ることができる。
スキーム１で用いた化合物は、商業的に入手可能なものは商業的に入手して用いてもよいし、既知の合成法を適宜選択して合成したものを用いてもよい。
【００５５】
前記一般式（ＩＩ）で表される化合物は、液晶性を示す。さらに、前記一般式（ＩＩ）で表される化合物（ＩＩ）を添加剤に用いると、汎用性の高い重合性液晶（Ｉ）の塗布後の結晶析出抑制に効果があることから、重合性液晶（Ｉ）の用途をさらに広げることができる。従って、本発明の重合性液晶組成物を利用して形成された硬化膜は、例えば、光学素子の構成要素である位相差板、偏光素子、選択反射膜、カラーフィルタ、反射防止膜、視野角補償膜、ホログラフィー、配向膜等、種々の用途に利用することができる。
【００５６】
（１−２）一般式（Ｉ）で表される化合物
次に、下記一般式（Ｉ）で表される化合物について説明する。
一般式（Ｉ）
Ｐ−Ｓｐ−Ａ−Ｂ−Ｃ−Ｓｐ−Ｐ
【００５７】
前記一般式（Ｉ）で表される化合物は、重合性液晶化合物である。
前記一般式（Ｉ）におけるＰの好ましい範囲は、前記一般式（ＩＩ）におけるＰの好ましい範囲と同様である。
前記一般式（Ｉ）におけるＳｐの好ましい範囲は、前記一般式（ＩＩ）におけるＳｐの好ましい範囲と同様である。
【００５８】
前記一般式（Ｉ）中、Ａ、Ｂ、Ｃはそれぞれ独立に下記一般式ＩＩＩａ、ＩＩＩｂおよびＩＩＩｃから選ばれる二価の連結基を表す。
【化３３】
0005889031.tif 000034
前記一般式（Ｉ）で表される化合物における前記一般式ＩＩＩａ、ＩＩＩｂおよびＩＩＩｃ中のＲa、Ｒb、Ｒc、ｎａ、ｎｂおよびｎｃの定義と好ましい範囲は、前記一般式（ＩＩ）で表される化合物における前記一般式ＩＩＩａ、ＩＩＩｂおよびＩＩＩｃ中のＲa、Ｒb、Ｒc、ｎａ、ｎｂおよびｎｃの定義と好ましい範囲と同様である。
【００５９】
前記一般式ＩＩＩａ、ＩＩＩｂおよびＩＩＩｃ中、Ａ、ＢおよびＣのうち少なくとも１つが前記一般式ＩＩＩａまたは一般式ＩＩＩｂで表される二価の連結基であることが好ましく、Ａ、ＢおよびＣのうち少なくとも２つが前記一般式ＩＩＩａまたは一般式ＩＩＩｂで表される二価の連結基であることがより好ましい。
【００６０】
前記一般式（Ｉ）で表される化合物では、Ａ、ＢおよびＣのうち１つが前記一般式ＩＩＩａで表される二価の連結基であることが好ましい。
前記一般式（Ｉ）で表される化合物が前記一般式ＩＩＩａで表される二価の連結基を有する場合、ＡおよびＢのうち少なくとも一つが前記一般式ＩＩＩａで表される二価の連結基であることが好ましく、Ａが前記一般式ＩＩＩａで表される二価の連結基であることがより好ましい。
【００６１】
前記一般式（Ｉ）で表される化合物では、Ａ、ＢおよびＣのうち少なくとも１つが前記一般式ＩＩＩｂで表される二価の連結基であることが好ましい。
前記一般式（Ｉ）で表される化合物が前記一般式ＩＩＩｂで表される二価の連結基を有する場合、Ｂが前記一般式ＩＩＩｂで表される二価の連結基であることが好ましい。
【００６２】
前記一般式（Ｉ）で表される化合物では、Ａ、ＢおよびＣのうち前記一般式ＩＩＩｃで表される二価の連結基が２つ以下であることが好ましく、０または１つであることがより好ましい。
前記一般式（Ｉ）で表される化合物が前記一般式ＩＩＩｃで表される二価の連結基を有する場合、ＢおよびＣのうち少なくとも一方が前記一般式ＩＩＩｃで表される二価の連結基であることが好ましく、少なくともＣが前記一般式ＩＩＩｃで表される二価の連結基であることがより好ましい。
【００６３】
以下に、前記一般式（Ｉ）で表される化合物の具体例を挙げるが、一般式（Ｉ）で表される化合物の範囲はこれらの具体例によって限定的に解釈されるべきものではない。
【００６４】
【化３４】
0005889031.tif 000035
【化３５】
0005889031.tif 000036
【化３６】
0005889031.tif 000037
【化３７】
0005889031.tif 000038
【００６５】
２．重合性液晶組成物の組成
本発明は、前記一般式（Ｉ）で表される化合物及び一般式（ＩＩ）で表される化合物の組成物に関する。
本発明の重合性液晶組成物の好ましい一態様は、前記一般式（Ｉ）で表される化合物と一般式（ＩＩ）で表される化合物の少なくとも２種と、少なくとも１種のキラル化合物とを含有する重合性組成物である。本発明の重合性液晶組成物のより好ましい一態様は、前記一般式（Ｉ）と一般式（ＩＩ）で表される重合性液晶化合物の少なくとも１種と、少なくとも１種のキラル化合物と、重合開始剤を含有する重合性液晶組成物である。本態様の重合性液晶組成物をコレステリック液晶相とした後、それを固定して形成された膜は、その螺旋ピッチに応じて、所定の波長の光に対して、選択反射特性を示し、反射膜（例えば、赤外線反射膜）として有用である。
【００６６】
本発明の重合性液晶組成物では、前記一般式（ＩＩ）で表される化合物は、前記一般式（Ｉ）で表される化合物の質量に対して、０．１質量％以上含有していれば、前記一般式（Ｉ）で表される化合物の結晶析出抑制に十分に大きな効果があるが、好ましくは０．１〜１０質量％、より好ましくは０．１〜５質量％、さらに好ましくは０．１〜３質量％である。但し、この範囲に限定されるものではない。
以下において、本発明の重合性液晶組成物に用いることができる材料と、本発明の重合性液晶組成物を用いて高分子材料やフィルムを製造する方法およびそれに用いる材料と、製造したフィルムの用途について説明する。
【００６７】
（２−１）キラル化合物
本発明の重合性液晶組成物を、コレステリック液晶相を示す組成物として調製するためには、キラル化合物を添加するのが好ましい。キラル化合物は液晶性であっても、非液晶性であってもよい。前記キラル化合物は、公知の種々のキラル剤（例えば、液晶デバイスハンドブック、第３章４−３項、ＴＮ、ＳＴＮ用カイラル剤、１９９頁、日本学術振興会第１４２委員会編、１９８９に記載）から選択することができる。キラル化合物は、一般に不斉炭素原子を含むが、不斉炭素原子を含まない軸性不斉化合物あるいは面性不斉化合物も用いることができる。軸性不斉化合物または面性不斉化合物の例には、ビナフチル、ヘリセン、パラシクロファンおよびこれらの誘導体が含まれる。キラル化合物（キラル剤）は、重合性官能基を有していてもよい。キラル化合物が重合性官能基を有するとともに、併用する棒状液晶化合物も重合性官能基を有する場合は、重合性キラル化合物と重合性棒状液晶合物との重合反応により、棒状液晶化合物から誘導される繰り返し単位と、キラル化合物から誘導される繰り返し単位とを有するポリマーを形成することができる。この態様では、重合性キラル化合物が有する重合性官能基は、重合性棒状液晶化合物が有する重合性官能基と、同種の基であることが好ましい。従って、キラル化合物の重合性官能基も、不飽和重合性官能基、エポキシ基又はアジリジニル基であることが好ましく、不飽和重合性官能基であることがさらに好ましく、エチレン性不飽和重合性官能基であることが特に好ましい。
【００６８】
本発明の重合性液晶組成物中のキラル化合物は、併用される前記一般式（Ｉ）で表される化合物及び前記一般式（ＩＩ）で表される化合物の合計に対して、１〜３０モル％であることが好ましい。キラル化合物の使用量を、より少なくした方が液晶性に影響を及ぼさないことが多いため好まれる。従って、キラル化合物は、少量でも所望の螺旋ピッチの捩れ配向を達成可能なように、強い捩り力のある化合物が好ましい。このような、強い捩れ力を示すキラル剤としては、例えば、特開２００３−２８７６２３公報に記載のキラル剤が挙げられ、本発明に好ましく用いることができる。
【００６９】
（２−２）他の液晶性化合物
本発明の重合性液晶組成物は、前記一般式（Ｉ）で表される化合物及び一般式（ＩＩ）で表される化合物とともに、他の１種以上の液晶性化合物を含有していてもよい。前記一般式（ＩＩ）で表される化合物は、他の液晶性化合物との相溶性も高いので、他の液晶性化合物を混合しても、不透明化等が生じず、透明性の高い膜を形成可能である。このような本発明の重合性液晶組成物は、他の液晶性化合物を併用可能であることから、種々の用途に適する種々の組成の組成物を提供できる。併用可能な他の液晶性化合物の例には、棒状ネマチック液晶化合物である。前記棒状ネマチック液晶化合物の例には、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類及びアルケニルシクロヘキシルベンゾニトリル類が含まれる。低分子液晶化合物だけではなく、高分子液晶化合物も用いることができる。
【００７０】
本発明に利用可能な他の液晶性化合物は、重合性であっても非重合性であってもよい。重合性官能基を有しない棒状液晶化合物については、様々な文献（例えば、Ｙ.  Ｇｏｔｏ  ｅｔ.ａｌ.,  Ｍｏｌ.  Ｃｒｙｓｔ.  Ｌｉｑ.  Ｃｒｙｓｔ.  １９９５,  Ｖｏｌ.  ２６０,  ｐｐ.２３−２８）に記載がある。
重合性棒状液晶化合物は、重合性官能基を棒状液晶化合物に導入することで得られる。重合性官能基の例には、不飽和重合性官能基、エポキシ基、及びアジリジニル基が含まれ、不飽和重合性官能基が好ましく、エチレン性不飽和重合性官能基が特に好ましい。重合性官能基は種々の方法で、棒状液晶化合物の分子中に導入できる。重合性棒状液晶化合物が有する重合性官能基の個数は、好ましくは１〜６個、より好ましくは１〜３個である。重合性棒状液晶化合物の例は、Ｍａｋｒｏｍｏｌ．Ｃｈｅｍ．，  １９０巻、  ２２５５頁  （１９８９年）、  Ａｄｖａｎｃｅｄ  Ｍａｔｅｒｉａｌｓ  ５巻、  １０７頁  （１９９３年）、米国特許第４６８３３２７号明細書、同５６２２６４８号明細書、同５７７０１０７号明細書、国際公開ＷＯ９５／２２５８６号公報、同９５／２４４５５号公報、同９７／００６００号公報、同９８／２３５８０号公報、同９８／５２９０５号公報、特開平１−２７２５５１号公報、同６−１６６１６号公報、同７−１１０４６９号公報、同１１−８００８１号公報、及び特開２００１−３２８９７３号公報などに記載の化合物が含まれる。２種類以上の重合性棒状液晶化合物を併用してもよい。２種類以上の重合性棒状液晶化合物を併用すると、配向温度を低下させることができる。
【００７１】
（２−３）重合開始剤
本発明の重合性液晶組成物は、重合開始剤を含有していることが好ましい。例えば、紫外線照射により硬化反応を進行させて硬化膜を形成する態様では、使用する重合開始剤は、紫外線照射によって重合反応を開始可能な光重合開始剤であることが好ましい。光重合開始剤の例には、α−カルボニル化合物（米国特許第２３６７６６１号、同２３６７６７０号の各明細書記載）、アシロインエーテル（米国特許第２４４８８２８号明細書記載）、α−炭化水素置換芳香族アシロイン化合物（米国特許第２７２２５１２号明細書記載）、多核キノン化合物（米国特許第３０４６１２７号、同２９５１７５８号の各明細書記載）、トリアリールイミダゾールダイマーとｐ−アミノフェニルケトンとの組み合わせ（米国特許第３５４９３６７号明細書記載）、アクリジン及びフェナジン化合物（特開昭６０−１０５６６７号公報、米国特許第４２３９８５０号明細書記載）及びオキサジアゾール化合物（米国特許第４２１２９７０号明細書記載）等が挙げられる。
【００７２】
前記光重合開始剤の使用量は、組成物（塗布液の場合は固形分）の０．１〜２０質量％であることが好ましく、１〜８質量％であることがさらに好ましい。
【００７３】
（２−４）配向制御剤
本発明の重合性液晶組成物中に、安定的に又は迅速に液晶相（例えば、コレステリック液晶相）となるのに寄与する配向制御剤を添加してもよい。配向制御剤の例には、含フッ素（メタ）アクリレート系ポリマー、及び下記一般式（Ｘ１）〜（Ｘ３）で表される化合物が含まれる。これらから選択される２種以上を含有していてもよい。これらの化合物は、層の空気界面において、液晶化合物の分子のチルト角を低減若しくは実質的に水平配向させることができる。尚、本明細書で「水平配向」とは、液晶分子長軸と膜面が平行であることをいうが、厳密に平行であることを要求するものではなく、本明細書では、水平面とのなす傾斜角が２０度未満の配向を意味するものとする。液晶化合物が空気界面付近で水平配向する場合、配向欠陥が生じ難いため、可視光領域での透明性が高くなる。一方、液晶化合物の分子が大きなチルト角で配向すると、例えば、コレステリック液晶相とする場合は、その螺旋軸が膜面法線からずれるため、反射率が低下したり、フィンガープリントパターンが発生し、ヘイズの増大や回折性を示したりするため好ましくない。
前記配向制御剤として利用可能な前記含フッ素（メタ）アクリレート系ポリマーの例は、特開２００７−２７２１８５号公報の［００１８］〜［００４３］等に記載がある。
【００７４】
以下、配向制御剤として利用可能な、下記一般式（Ｘ１）〜（Ｘ３）について、順に説明する。
【００７５】
【化３８】
0005889031.tif 000039
【００７６】
式中、Ｒ101、Ｒ102及びＲ103は各々独立して、水素原子又は置換基を表し、Ｘ1、Ｘ2及びＸ3は単結合又は二価の連結基を表す。Ｒ101〜Ｒ103で各々表される置換基としては、好ましくは置換もしくは無置換の、アルキル基（中でも、無置換のアルキル基又はフッ素置換アルキル基がより好ましい）、アリール基（中でもフッ素置換アルキル基を有するアリール基が好ましい）、置換もしくは無置換のアミノ基、アルコキシ基、アルキルチオ基、ハロゲン原子である。Ｘ1、Ｘ2及びＸ3で各々表される二価の連結基は、アルキレン基、アルケニレン基、二価の芳香族基、二価のヘテロ環残基、−ＣＯ−、−ＮＲａ−（Ｒａは炭素原子数が１〜５のアルキル基又は水素原子）、−Ｏ−、−Ｓ−、−ＳＯ−、−ＳＯ2−及びそれらの組み合わせからなる群より選ばれる二価の連結基であることが好ましい。二価の連結基は、アルキレン基、フェニレン基、−ＣＯ−、−ＮＲａ−、−Ｏ−、−Ｓ−及び−ＳＯ2−からなる群より選ばれる二価の連結基又は該群より選ばれる基を少なくとも二つ組み合わせた二価の連結基であることがより好ましい。アルキレン基の炭素原子数は、１〜１２であることが好ましい。アルケニレン基の炭素原子数は、２〜１２であることが好ましい。二価の芳香族基の炭素原子数は、６〜１０であることが好ましい。
【００７７】
【化３９】
0005889031.tif 000040
【００７８】
式中、Ｒは置換基を表し、ｍ１は０〜５の整数を表す。ｍ１が２以上の整数を表す場合、複数個のＲは同一でも異なっていてもよい。Ｒとして好ましい置換基は、Ｒ101、Ｒ102、及びＲ103で表される置換基の好ましい範囲として挙げたものと同様である。ｍ１は、好ましくは１〜３の整数を表し、特に好ましくは２又は３である。
【００７９】
【化４０】
0005889031.tif 000041
【００８０】
式中、Ｒ104、Ｒ105、Ｒ106、Ｒ107、Ｒ108及びＲ109は各々独立して、水素原子又は置換基を表す。Ｒ104、Ｒ105、Ｒ106、Ｒ107、Ｒ108及びＲ109でそれぞれ表される置換基は、好ましくは一般式（Ｘ１）におけるＲ101、Ｒ102及びＲ103で表される置換基の好ましいものとして挙げたものと同様である。
【００８１】
本発明において配向制御剤として使用可能な、前記式（Ｘ１）〜（Ｘ３）で表される化合物の例には、特開２００５−９９２４８号公報に記載の化合物が含まれる。
なお、本発明では、配向制御剤として、前記一般式（Ｘ１）〜（Ｘ３）で表される化合物の一種を単独で用いてもよいし、二種以上を併用してもよい。
【００８２】
本発明の重合性液晶組成物中における、一般式（Ｘ１）〜（Ｘ３）のいずれかで表される化合物の添加量は、前記一般式（Ｉ）で表される化合物の質量の０．０１〜１０質量％が好ましく、０．０１〜５質量％がより好ましく、０．０２〜１質量％が特に好ましい。
【００８３】
（２−５）その他の添加剤
本発明の重合性液晶組成物は、１種又は２種類以上の、酸化防止剤、紫外線吸収剤、増感剤、安定剤、可塑剤、連鎖移動剤、重合禁止剤、消泡剤、レベリング剤、増粘剤、難燃剤、界面活性物質、分散剤、染料、顔料等の色材、等の他の添加剤を含有していてもよい。
【００８４】
（２−６）溶媒
本発明の重合性液晶組成物の形態については特に制限はなく、本発明の重合性液晶組成物は溶媒を含んでいても含んでいなくてもよい。本発明の重合性液晶組成物は、溶媒中に前記一般式（Ｉ）で表される化合物および前記一般式（ＩＩ）で表される化合物を溶解させた組成物であることが好ましい。本発明の重合性液晶組成物に用いられる溶媒としては特に制限はないが、後述する本発明の高分子材料の製造方法で塗布液の調製に用いる有機溶媒として挙げた有機溶媒を好ましく用いることができる。
【００８５】
３．高分子材料およびフィルム
（３−１）高分子材料およびフィルム
本発明は、本発明の重合性液晶組成物を用いて製造した高分子材料とフィルムにも関する。高分子材料は本発明の重合性液晶組成物を重合することにより製造されるものであり、液晶性であっても、非液晶性であってもよい。本発明の重合性液晶組成物を用いて製造されるフィルムは、液晶性を示すものであることが好ましく、液晶性フィルムは位相膜、反射膜等の種々の光学フィルムとして有用である。本発明の重合性液晶組成物は、位相差フィルム、反射フィルム等の種々の光学フィルムの材料として有用である。
【００８６】
（３−２）重合性液晶組成物を用いた高分子材料およびフィルムの作製方法
本発明の高分子材料の製造方法は、本発明の重合性液晶化合物、または本発明の重合性液晶組成物を重合させる工程を含むことを特徴とする。本発明の高分子材料の製造方法は、紫外線を照射することにより前記重合を行うことが好ましい。
【００８７】
本発明の高分子材料の製造方法および前記フィルムの製造方法の一例は、
（ｉ）基板等の表面に、本発明の重合性液晶組成物を塗布して、液晶相（コレステリック液晶相等）の状態にすること、
（ｉｉ）前記重合性液晶組成物の硬化反応を進行させ、液晶相を固定して硬化膜を形成すること、
を少なくとも含む製造方法である。
（ｉ）及び（ｉｉ）の工程を、複数回繰り返して、複数の上記硬化膜が積層されたフィルムを作製することもできる。
【００８８】
前記（ｉ）工程では、まず、基板又はその上に形成された配向膜の表面に、本発明の重合性液晶組成物を塗布する。前記組成物は、溶媒に材料を溶解及び／又は分散した、塗布液として調製されるのが好ましい。
塗布液の調製に使用する溶媒としては、有機溶媒が好ましく用いられる。該有機溶媒としては、アミド（例えばＮ，Ｎ−ジメチルホルムアミド）；スルホキシド（例えばジメチルスルホキシド）；ヘテロ環化合物（例えばピリジン）；炭化水素（例えばベンゼン、ヘキサン）；アルキルハライド（例えばクロロホルム、ジクロロメタン）；エステル（例えば酢酸メチル、酢酸ブチル）；ケトン（例えばアセトン、メチルエチルケトン）；エーテル（例えばテトラヒドロフラン、１，２−ジメトキシエタン）；１，４−ブタンジオールジアセテートなどが含まれる。これらの中でも、アルキルハライド及びケトンが特に好ましく、ケトンがより特に好ましく、メチルエチルケトンがさらにより特に好ましい。二種類以上の有機溶媒を併用してもよい。
【００８９】
前記塗布液の塗布は、ワイヤーバーコーティング法、押し出しコーティング法、ダイレクトグラビアコーティング法、リバースグラビアコーティング法、ダイコーティング法等の種々の方法によって行うことができる。また、インクジェット装置を用いて、組成物をノズルから吐出して、塗膜を形成することもできる。
【００９０】
次に、表面に塗布され、塗膜となった本発明の重合性液晶組成物を、コレステリック液晶相等の液晶相の状態にする。本発明の重合性液晶組成物が、溶媒を含む塗布液として調製されている態様では、塗膜を乾燥し、溶媒を除去することで、液晶相の状態にすることができる場合がある。また、液晶相への転移温度とするために、所望により、前記塗膜を加熱してもよい。例えば、一旦等方性相の温度まで加熱し、その後、液晶相転移温度まで冷却する等によって、安定的に液晶相の状態にすることができる。本発明の重合性液晶組成物の液晶相転移温度は、製造適性等の面から１０〜２５０℃の範囲内であることが好ましく、１０〜１５０℃の範囲内であることがより好ましい。１０℃未満であると液晶相を呈する温度範囲にまで温度を下げるために冷却工程等が必要となることがある。また２００℃を超えると、一旦液晶相を呈する温度範囲よりもさらに高温の等方性液体状態にするために高温を要し、熱エネルギーの浪費、基板の変形、変質等からも不利になる。
【００９１】
次に、（ｉｉ）の工程では、液晶相の状態となった塗膜を硬化させる。硬化は、ラジカル重合法、アニオン重合法、カチオン重合法、配位重合法等、いずれの重合法に従って進行させてもよい。一般式（Ｉ）の化合物に応じて、適する重合法が選択されるであろう。この重合により、本発明の一般式（Ｉ）の化合物から誘導される単位を構成単位中に有する重合体が得られる。
一例では、紫外線を照射して、硬化反応を進行させる。紫外線照射には、紫外線ランプ等の光源が利用される。この工程では、紫外線を照射することによって、前記組成物の硬化反応が進行し、コレステリック液晶相が固定されて、硬化膜が形成される。
紫外線の照射エネルギー量については特に制限はないが、一般的には、１００ｍＪ／ｃｍ2〜８００ｍＪ／ｃｍ2程度が好ましい。また、前記塗膜に紫外線を照射する時間については特に制限はないが、硬化膜の充分な強度及び生産性の双方の観点から決定されるであろう。
本発明の一般式（Ｉ）で表される重合性液晶化合物は紫外線に対して劣化しにくいため、紫外線照射後も優れた液晶性や耐久性を維持することができる。
【００９２】
硬化反応を促進するため、加熱条件下で紫外線照射を実施してもよい。また、紫外線照射時の温度は、液晶相が乱れないように、液晶相を呈する温度範囲に維持するのが好ましい。また、雰囲気の酸素濃度は重合度に関与するため、空気中で所望の重合度に達せず、膜強度が不十分の場合には、窒素置換等の方法により、雰囲気中の酸素濃度を低下させることが好ましい。
【００９３】
上記工程では、液晶相が固定されて、硬化膜が形成される。ここで、液晶相を「固定化した」状態は、液晶相となっている化合物の配向が保持された状態が最も典型的、且つ好ましい態様である。それだけには限定されず、具体的には、通常０℃〜５０℃、より過酷な条件下では−３０℃〜７０℃の温度範囲において、該層に流動性が無く、また外場や外力によって配向形態に変化を生じさせることなく、固定化された配向形態を安定に保ち続けることができる状態を意味するものとする。本発明では、紫外線照射によって進行する硬化反応により、液晶相の配向状態を固定する。
なお、本発明においては、液晶相の光学的性質が層中において保持されていれば十分であり、最終的に硬化膜中の組成物がもはや液晶性を示す必要はない。例えば、組成物が、硬化反応により高分子量化して、もはや液晶性を失っていてもよい。
【００９４】
上記硬化膜の厚みについては特に制限はない。用途に応じて、又は所望とされる光学特性に応じて、好ましい膜厚が決定されるであろう。一般的には、厚さは０．０５〜５０μｍが好ましく、１〜３５μｍがより好ましい。
【００９５】
（３−３）基板
本発明のフィルムは、基板を有していてもよい。当該基板は自己支持性があり、上記硬化膜を支持するものであれば、材料及び光学的特性についてなんら限定はない。ガラス板、石英板、及びポリマーフィルム等から選択することができる。用途によっては、紫外光に対する高い透明性が要求されるであろう。可視光に対する透過性が高いポリマーフィルムとしては、液晶表示装置等の表示装置の部材として用いられる種々の光学フィルム用のポリマーフィルムが挙げられる。前記基板としては、例えばポリエチレンテレフタレート（ＰＥＴ）、ポリブチレンテレフタレート、ポリエチレンナフタレート（ＰＥＮ）等のポリエステルフィルム；ポリカーボネート（ＰＣ）フィルム、ポリメチルメタクリレートフィルム；ポリエチレン、ポリプロピレン等のポリオレフィンフィルム；ポリイミドフィルム、トリアセチルセルロース（ＴＡＣ）フィルム、などが挙げられる。ポリエチレンテレフタレート、トリアセチルセルロースが好ましい。
【００９６】
（３−４）配向層
本発明のフィルムは、基板と前記硬化膜との間に、配向層を有していてもよい。配向層は、液晶化合物の配向方向をより精密に規定する機能を有する。配向層は、有機化合物（好ましくはポリマー）のラビング処理、無機化合物の斜方蒸着、マイクログルーブを有する層の形成等の手段で設けることができる。さらには、電場の付与、磁場の付与、或いは光照射により配向機能が生じる配向層も知られている。配向層は、ポリマーの膜の表面に、ラビング処理により形成するのが好ましい。
【００９７】
配向層に用いられる材料としては、有機化合物のポリマーが好ましく、それ自体が架橋可能なポリマーか、或いは架橋剤により架橋されるポリマーがよく用いられる。当然、双方の機能を有するポリマーも用いられる。ポリマーの例としては、ポリメチルメタクリレ−ト、アクリル酸／メタクリル酸共重合体、スチレン／マレインイミド共重合体、ポリビニルアルコ−ル及び変性ポリビニルアルコ−ル、ポリ（Ｎ−メチロ−ルアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、カルボキシメチルセルロ−ス、ゼラチン、ポリエチレン、ポリプロピレン及びポリカーボネート等のポリマー及びシランカップリング剤等の化合物を挙げることができる。好ましいポリマーの例としては、ポリ（Ｎ−メチロ−ルアクリルアミド）、カルボキシメチルセルロ−ス、ゼラチン、ポリビルアルコール及び変性ポリビニルアルコール等の水溶性ポリマーであり、さらにゼラチン、ポリビルアルコール及び変性ポリビニルアルコールが好ましく、特にポリビルアルコール及び変性ポリビニルアルコールを挙げることができる。
【００９８】
（３−５）本発明のフィルムの用途
本発明のフィルムの一態様は、本発明の重合性液晶組成物の、液晶相の配向（例えば、水平配向、垂直配向、ハイブリッド配向等）を固定したフィルムであって、光学異方性を示すフィルムである。当該フィルムは、液晶表示装置等の光学補償フィルム等として利用される。
本発明のフィルムの一態様は、本発明の重合性液晶組成物のコレステリック液晶相を固定したフィルムであって、所定の波長域の光に対して選択反射特性を示すフィルムである。本発明のフィルムは、赤外線波長域に選択反射特性を示すことが好ましく、赤外線波長域（波長８００〜１３００ｎｍ）に選択反射特性を示す当該フィルムは、例えば建物又は車両の窓ガラスに貼付され、もしくは合わせガラスに組み込まれて、遮熱部材として利用される。
また、本発明のフィルムは、光学素子の構成要素である、偏光素子、選択反射膜、カラーフィルタ、反射防止膜、視野角補償膜、ホログラフィー、配向膜等、種々の用途に利用することができる。
【実施例】
【００９９】
以下に、実施例と比較例を挙げて本発明の特徴をさらに具体的に説明する。以下の実施例に示す材料、使用量、割合、処理内容、処理手順等は、本発明の趣旨を逸脱しない限り適宜変更することができる。従って、本発明の範囲は以下に示す具体例により限定的に解釈されるべきものではない。
【０１００】
＜重合性液晶化合物の合成＞
［合成例１］
以下のスキームに従って、重合性液晶化合物（ＩＩ−１）と重合性液晶化合物（ＩＩ−４１）の混合物（１：１）を合成した。
【０１０１】
【化４１】
0005889031.tif 000042
ＤＭＦ（２０ｍＬ）と酢酸エチル（３４ｍＬ）の混合溶媒に、Ａ−１（７．２８ｇ、２０ｍｍｏｌ）、炭酸カリウム（１．３８ｇ、１０ｍｍｏｌ）、ＢＨＴ（２２ｍｇ）、４−ＨＢＡのＭｓ化体（４．４４ｇ、２０ｍｍｏｌ）を加えた後、９５℃で３時間反応させた。室温に戻し、水（６２ｍＬ）を加え、分液操作を行った。１規定塩酸（４１ｍＬ）を有機層に加え、分液操作を行った後、エバポレーターで溶媒を留去した。カラムクロマトグラフィー（ジクロロメタン／酢酸エチル＝２０：１）で精製し、Ｂ−１を２．５８ｇ（５．２６ｍｍｏｌ、５３％）得た。次に、ＴＨＦ溶媒（３ｍＬ）に、メタンスルホニルクロリド（０．４３ｍＬ，５．５２ｍｍｏｌ）とＢＨＴ（１５ｍｇ）を加え、−５℃に冷却した。そこへ、Ｃ−１（１．４６ｇ、５．５２ｍｍｏｌ）とジイソプロピルエチルアミン（１．０１ｍＬ、５．７９ｍＬ）のＴＨＦ溶液（３ｍＬ）を加えた。−５℃で３０分撹拌した後、Ｂ−１（２．５８ｇ、５．２６ｍｍｏｌ）、ジイソプロピルエチルアミン（１．０１ｍＬ、５．７９ｍＬ）、ＤＭＡＰ（スパチュラ一杯）のＴＨＦ溶液（３．３ｍＬ）を加えた。室温で１時間反応させた後、メタノール（５０ｍＬ）を加え反応を停止した。水（５０ｍＬ）とクロロホルム（５０ｍＬ）を加え、分液操作を行った。有機層を濾紙でろ過した後、エバポレーターで溶媒を留去した。得られた固体を、酢酸エチルとメタノールで再結晶することによって、重合性液晶化合物（ＩＩ−１）と重合性液晶化合物（ＩＩ−４１）の混合物（１：１）を２．８７ｇ（３．９０ｍｍｏｌ、７４％）得た。
1Ｈ−ＮＭＲ（溶媒：ＤＭＳＯ−Ｄ６）δ（ｐｐｍ）：０．７−０．９（ｍ，８Ｈ）,  ３．１４（ｓ、１．５Ｈ）、３．１６（ｓ、１．５Ｈ）、４．１−４．２（ｍ、８Ｈ）、５．９（ｄ，２Ｈ）,  ６．２（ｄｄ，２Ｈ）,  ６．３（ｄ，２Ｈ）,  ７．１−８．３（ｍ，１５Ｈ）
【０１０２】
［実施例１］
＜重合性組成物の調製＞
合成例１で合成した重合性液晶化合物（ＩＩ−１）と重合性液晶化合物（ＩＩ−４１）の混合物（１：１）を用いて、下記の組成の液晶性組成物（１）を調製した。
重合性液晶化合物（Ｉ−１）                                          ９９質量部
重合性液晶化合物（ＩＩ−１）                                      ０．５質量部
重合性液晶化合物（ＩＩ−４１）                                    ０．５質量部
（重合性液晶化合物（ＩＩ−１）と重合性液晶化合物（ＩＩ−４１）の混合物（１：１）  １質量部を使用）
ＭＥＫ                                                            ２３３質量部
【０１０３】
＜フィルムの製造＞
次に、得られた液晶性組成物（１）を用いて実施例１のフィルムを製造した。
洗浄したガラス基板上に日産化学社製ポリイミド配向膜ＳＥ−１３０をスピンコート法により塗布し、乾燥後に２５０℃で１時間焼成した。これをラビング処理して配向膜付き基板を作製した。この基板の配向膜のラビング処理面上に、液晶性組成物塗布液（１）をスピンコート法により室温で塗布し、室温で３０分静置した。
【０１０４】
＜結晶析出抑制の評価＞
偏光顕微鏡を用いて、得られた実施例１のフィルムの液晶膜表面の任意の領域について、結晶析出率を目視で測定したところ、５％であった。
【０１０５】
［実施例２〜５および比較例１〜５］
実施例２で用いた重合性液晶化合物（ＩＩ−１）と重合性液晶化合物（ＩＩ−４１）の混合物（１：１）を、下記表１に記載される比率で化合物（Ｉ−１）に混ぜ、実施例１と同じ方法により液晶性組成物塗布液を調製し、実施例２〜５のフィルムを製造した。得られたフィルムの結晶析出率を測定した。結果は、下記表１に示すとおりであった。
重合性液晶化合物（ＩＩ−１）と重合性液晶化合物（ＩＩ−４１）の混合物を用いない以外は実施例１と同じ方法により液晶性組成物塗布液を調製し、比較例１のフィルムを製造した。得られたフィルムの結晶析出率を測定した。結果を、下記表１の比較例１に示す。
また、重合性液晶化合物（ＩＩ−１）と重合性液晶化合物（ＩＩ−４１）の混合物の代わりに、化合物（ＩＩＩ−１）〜（ＩＩＩ−４）を用いて、実施例１と同じ方法により液晶性組成物塗布液を調製し、比較例２〜５のフィルムを製造した。得られたフィルムの結晶析出率を測定した。結果を、下記表１の比較例２〜５に示す。
【０１０６】
【表１】
0005889031.tif 000043
【０１０７】
【化４２】
0005889031.tif 000044
【０１０８】
実施例１〜５の結果から、重合性液晶化合物（ＩＩ）を重合性液晶化合物（Ｉ）に対して添加することで、結晶析出を抑制できることがわかった。また、重合性液晶化合物（ＩＩ）の添加量は、重合性液晶化合物（Ｉ）に対し１〜１０質量部が好ましいことが示された。
一方、比較例１の結果から、重合性液晶化合物（Ｉ）を単独で用いると結晶析出の問題が生じることがわかった。また、比較例２〜５の結果から、従来の重合性液晶化合物では、重合性液晶化合物（ＩＩ）のように、重合性液晶化合物（Ｉ）の結晶析出を抑制できないことが示された。
【０１０９】
［実施例１１］
重合性液晶化合物（Ｉ−１）と、合成例１で合成した重合性液晶化合物（ＩＩ−１）と重合性液晶化合物（ＩＩ−４１）の混合物（１：１）を用いて、下記の組成の液晶性組成物（２）を調製した。
重合性液晶化合物（Ｉ−１）                                            ９９質量部
重合性液晶化合物（ＩＩ−１）                                        ０．５質量部
重合性液晶化合物（ＩＩ−４１）                                      ０．５質量部
（重合性液晶化合物（ＩＩ−１）と重合性液晶化合物（ＩＩ−４１）の混合物（１：１）  １質量部を使用）
キラル剤Ｐａｌｉｏｃｏｌｏｒ  ＬＣ７５６  （ＢＡＳＦ社製）              ３質量部
空気界面配向剤（Ｘ１−１）                                        ０．０４質量部
重合開始剤ＩＲＧＡＣＵＲＥ８１９（チバジャパン社製）                    ３質量部
溶媒  クロロホルム                                                  ３００質量部
【０１１０】
【化４３】
0005889031.tif 000045
【０１１１】
実施例１と同様にして製作した配向膜付き基板の配向膜表面に、液晶性組成物塗布液（２）をスピンコート法により室温で塗布し、１２０℃で３分間配向熟成を行った後に、室温でＵＶの短波長成分を除去した高圧水銀ランプを用いて１０秒間光照射して配向を固定し、実施例１１の選択反射特性を示すフィルムを得た。塗布後に加熱するまでの間に、塗布膜に結晶の析出は見られなかった。
得られた選択反射特性を示すフィルムを偏光顕微鏡で観察したところ配向欠陥が無く均一に配向していることを確認した。さらにこの膜を島津社製の分光光度計ＵＶ−３１００ＰＣで透過スペクトルを測定したところ赤外領域に選択反射ピークがあった。
【０１１２】
［実施例１２および１３］
重合性液晶化合物（Ｉ−１）に対して、合成例１で合成した重合性液晶化合物（ＩＩ−１）と重合性液晶化合物（ＩＩ−４１）の混合物（１：１）を５質量％、１０質量％加えた以外は、実施例１１と同様にして、実施例１２および１３で用いる液晶性組成物塗布液をそれぞれ調製した。これらの塗布液をそれぞれ用いて、実施例１１と同様にして、実施例１２および１３の選択反射特性を示すフィルムをそれぞれ形成した。これらの選択反射特性を示すフィルムはいずれも良好な配向性を示した。また、分光光度計ＵＶ−３１００ＰＣで透過スペクトルを測定したところ赤外領域に選択反射ピークがあった。